ВЫСОКОМОДУЛЬНОЕ ВОЛОКНО ВЫСОКОЙ ПРОЧНОСТИ ИЗ СВЕРХВЫСОКОМОЛЕКУЛЯРНОГО ПОЛИЭТИЛЕНА И СПОСОБ ЕГО ПОЛУЧЕНИЯ

1. Многонитяная пряжа с прочностью по меньшей мере 45 грамм/денье, изготавливаемая из сверхвысокомолекулярного полиэтилена (СВМПЭ) с характеристической вязкостью по меньшей мере около 21 дл/г, при этом характеристическая вязкость пряжи составляет более 90% характеристической вязкости СВМПЭ при измерении в декалине при температуре 135°C согласно ASTM D 1601-99.
2. Пряжа по п. 1, у которой характеристическая вязкость составляет более 95% характеристической вязкости СВМПЭ.
3. Пряжа по п. 1, у которой характеристическая вязкость составляет по меньшей мере около 21 дл/г.
4. Композит, формируемый из множества нитей пряжи по п. 1.
5. Способ изготовления многонитяной пряжи с прочностью по меньшей мере 45 грамм/денье из сверхвысокомолекулярного полиэтилена (СВМПЭ) с характеристической вязкостью по меньшей мере около 21 дл/г, при этом характеристическая вязкость пряжи составляет более 90% характеристической вязкости СВМПЭ при измерении в декалине при температуре 135°C согласно ASTM D1601-99, включающий:
а) использование смеси, содержащей СВМПЭ и растворитель прядильного раствора, при этом СВМПЭ имеет характеристическую вязкость по меньшей мере около 21 дл/г при измерении в декалине при температуре 135°C согласно ASTM D1601-99,
б) получение раствора из смеси,
в) подачу раствора через фильеру с целью формования множества нитей из раствора,
г) охлаждение сформованных из раствора нитей до температуры ниже температуры превращения СВМПЭ в гель и получение сформованной из геля пряжи,
д) удаление растворителя прядильного раствора из сформованной из геля с целью получения сухой пряжи, и
е) вытяжку по меньшей мере на одной или нескольких стадиях по меньшей мере одного из следующего: сформованных из раствора нитей, сформованных из геля нитей и твердых нитей с целью получения продукта в виде пряжи прочностью более 45 г/д, при этом продукт в виде пряжи имеет характеристическую вязкость, составляющую более 90% характеристической вязкости СВМПЭ при измерении в декалине при температуре 135°C согласно ASTM D1601-99.
6. Способ по п. 5, в котором изготавливают пряжу из СВМПЭ с характеристической вязкостью 21 дл/г или более.
7. Способ по п. 5, в котором изготавливают пряжу из композиции, содержащей смесь СВМПЭ и растворителя, при этом СВМПЭ содержится в смеси в количестве менее 5% по весу растворителя плюс вес СВМПЭ.
8. Способ изготовления многонитяной пряжи с прочностью по меньшей мере 45 грамм/денье из сверхвысокомолекулярного полиэтилена (СВМПЭ), включающий:
а) использование смеси, содержащей СВМПЭ и растворитель прядильного раствора, при этом СВМПЭ имеет характеристическую вязкость по меньшей мере около 35 дл/г при измерении в декалине при температуре 135°C согласно ASTM D1601-99,
б) получение раствора из смеси,
в) подачу раствора через фильеру с целью формования множества нитей из раствора,
г) охлаждение сформованных из раствора нитей до температуры ниже температуры превращения СВМПЭ в гель и получение сформованной из геля пряжи,
д) удаление растворителя прядильного раствора из сформованной из геля с целью получения сухой пряжи, и
е) вытяжку но меньшей мере на одной или нескольких стадиях по меньшей мере одного из следующего: сформованных из раствора нитей, сформованных из геля нитей и твердых нитей с целью получения продукта в виде пряжи прочностью более 45 г/д и характеристической вязкостью по меньшей мере около 21 дл/г при измерении в декалине при температуре 135°C согласно ASTM D1601-99.
9. Способ по п. 8, в котором изготавливают пряжу из композиции, содержащей смесь СВМПЭ и растворителя, при этом СВМПЭ содержится в смеси в количестве менее 5% по весу растворителя плюс вес СВМПЭ.
10. Многонитяная пряжа из сверхвысокомолекулярного полиэтилена, изготовленная способом по п. 8, при этом пряжа имеет прочность по меньшей мере 45 грамм/денье и показатель 1,4 денье на нить или более.